(57)【要約】【課題】熱延鋼板の表面に形成された粒界酸化層を効率よく除去できる高Ｓｉ高Ｍｎ含有熱延鋼板の酸洗方法を提供する。【解決手段】本発明の高Ｓｉ高Ｍｎ含有熱延鋼板の酸洗方法は、質量％で、Ｓｉ：１．０％以上、Ｍｎ：１．５％以上含有する鋼を熱間圧延し、５５０℃以上の温度で巻き取った熱延鋼板を、２槽以上の酸洗槽の酸洗液に対して順番に浸漬させる工程を含み、熱延鋼板を浸漬させる順番が２槽目以降のいずれか１槽以上の酸洗槽の酸洗液に含まれる銅イオンの濃度が１０ｐｐｍ以下である。熱延鋼板を浸漬させる順番が２槽目以降のいずれか１槽以上の酸洗槽に保持された酸洗液中の銅イオンの濃度を測定する測定工程と、前記測定工程で測定された銅イオンの濃度に基づいて、前記酸洗槽に保持された酸洗液中の銅イオンの濃度を１０ｐｐｍ以下に制御する工程とを含むことが好ましい。【選択図】図１
2018168426.tif 000002
【特許請求の範囲】
【請求項１】
質量％で、Ｓｉ：１．０％以上、Ｍｎ：１．５％以上含有する鋼を熱間圧延し、５５０℃以上の温度で巻き取った熱延鋼板を、２槽以上の酸洗槽の酸洗液に対して順番に浸漬させる工程を含み、
前記熱延鋼板を浸漬させる順番が２槽目以降のいずれか１槽以上の酸洗槽の酸洗液に含まれる銅イオンの濃度が１０ｐｐｍ以下である高Ｓｉ高Ｍｎ含有熱延鋼板の酸洗方法。
【請求項２】
前記熱延鋼板を浸漬させる順番が２槽目以降のいずれか１槽以上の酸洗槽の酸洗液に含まれる銅イオンの濃度を測定する測定工程と、
前記測定工程で測定された銅イオンの濃度に基づいて、前記酸洗槽の酸洗液に含まれる銅イオンの濃度を１０ｐｐｍ以下に制御する工程とを含む、請求項１に記載の高Ｓｉ高Ｍｎ含有熱延鋼板の酸洗方法。
【請求項３】
質量％で、Ｓｉ：１．０％以上、Ｍｎ：１．５％以上含有する鋼を熱間圧延し、５５０℃以上の温度で熱延鋼板を巻き取る工程と、
巻き取った前記熱延鋼板を繰り出して２槽以上の酸洗槽の酸洗液に対して順番に前記熱延鋼板を浸漬させて酸洗する工程とを含み、
前記熱延鋼板を浸漬させる順番が２槽目以降のいずれか１槽以上の酸洗槽の酸洗液に含まれる銅イオンの濃度が１０ｐｐｍ以下である高Ｓｉ高Ｍｎ含有鋼板の製造方法。
【請求項４】
酸洗した前記熱延鋼板を冷間圧延して冷延鋼板を得る工程をさらに含む、請求項３に記載の高Ｓｉ高Ｍｎ含有鋼板の製造方法。
【請求項５】
酸洗した前記熱延鋼板または前記冷延鋼板にめっきを施す工程をさらに含む、請求項４に記載の高Ｓｉ高Ｍｎ含有鋼板の製造方法。
【発明の詳細な説明】
【技術分野】
【０００１】
本発明は、高Ｓｉ高Ｍｎ含有熱延鋼板の酸洗方法および製造方法に関し、詳細には、Ｓｉを１．０％以上、およびＭｎを１．５％以上含有する高Ｓｉ高Ｍｎ含有鋼を熱間圧延し、５５０℃以上の温度で巻取ったときに生成するスケールおよび粒界酸化層を除去する酸洗方法およびこの酸洗方法を用いた製造方法に関する。
【背景技術】
【０００２】
近年、自動車の軽量化や衝突安全対策に対する要請が強まるにつれ、鋼板の更なる高強度化が進んでおり、例えば引張強度９８０ＭＰａ級またはそれ以上の高強度冷延鋼板が実用化されつつある。
【０００３】
上記９８０ＭＰａ以上の引張強度を達成するためには、鋼中に固溶強化元素を添加する必要がある。鋼中添加元素としては、安価で、且つ、自動車用高強度冷延鋼板に一般的に要求される伸び、伸びフランジ性、曲げ性などの加工性を阻害しない元素であるＳｉおよびＭｎが広く使用されており、これらの元素を多く含む鋼板が使用されている。
【０００４】
しかしながら、ＳｉとＭｎは易酸化性元素であり、鉄より酸素親和力が高い。そのため、多量のＳｉとＭｎを含有する鋼を、熱間圧延した後に約５５０℃未満の低い温度で巻取って、酸洗、冷延、焼鈍をこの順に行なうと、焼鈍後の冷延鋼板の表面にＳｉやＭｎが選択的に酸化された表面濃化層（以下では、「Ｓｉ・Ｍｎ系選択酸化層」と呼ぶ）が形成される。このＳｉ・Ｍｎ系選択酸化層の上には、リン酸亜鉛結晶が形成されにくいため、化成処理性が劣化することが知られている。
【０００５】
上記Ｓｉ・Ｍｎ系選択酸化層の形成メカニズムについて詳述する。冷間圧延後の焼鈍は、冷延鋼板の表面に鉄系酸化物のスケールが生成して表面が変色することを防止するために、通常、水素−窒素系の還元雰囲気下、例えば、５体積％水素−窒素、露点−２０℃〜−４０℃の雰囲気下でいわゆる光輝焼鈍される。しかし、水素−窒素系雰囲気中には不可避的に水分が含まれるので、上記雰囲気は、鉄に対しては還元雰囲気であるがＳｉやＭｎに対しては酸化雰囲気となる。このため、焼鈍後の冷延鋼板の表面には、上記のＳｉ・Ｍｎ系選択酸化層が形成される。このＳｉ・Ｍｎ系選択酸化層の厚みは概ね数１０ｎｍと極めて薄いので、化成処理性不良対策として一般的に実施される焼鈍後の酸洗処理で除去することができる。
【０００６】
一方、最近では、高強度化と高加工性の更なる要求に応えるため、鋼中のＳｉ量およびＭｎ量を更に増加した鋼板が開発されているが、熱延鋼板の強度が高くなり過ぎて冷間圧延性が低下するため、熱間圧延後の巻取り温度を従来のように５５０℃未満の低温でなく、５５０℃以上に高めて熱延鋼板の強度を低下させる方策を採用せざるを得ない。
【０００７】
しかしながら、巻取り温度を上記のように高温にすると、熱延鋼板のスケール層の直下、すなわち熱延鋼板表面に約５μｍ以上の粒界酸化層が形成されてしまう。この粒界酸化層を除去することなく、熱延鋼板表面に残存させたまま、引き続き、冷間圧延、焼鈍を行なうと、焼鈍後の冷延鋼板表面にも粒界酸化層が残存することで、化成処理性が一層低下するし、また溶接する際には粒界酸化層に起因して溶接性が低下する。
【０００８】
更に、プレス加工の際、粒界酸化層が剥離して金型に付着し、プレス製品の表面欠陥を招くほか、粒界酸化層が切り欠きとなって疲労特性が劣化するなどの弊害もある。焼鈍後の冷延鋼板表面に残存する粒界酸化層の厚みはミクロンオーダーであることから焼鈍後の酸洗処理で除去することは非常に困難である。したがって、熱間圧延後の酸洗処理にて粒界酸化層を完全に除去する必要があるが、粒界酸化層を完全に除去するためには長時間を要する。
【０００９】
上記粒界酸化層を除去する方法として、例えば特許文献１には熱間圧延後の酸洗処理方法が開示されている。特許文献１に開示の酸洗処理方法は、Ｓｉを１．０％（質量％の意味。以下同じ。）以上、およびＭｎを１．５％以上含有する鋼を熱間圧延し、５５０℃以上の温度で巻取った熱延鋼板に対し、下記式（１）の条件で酸洗を行なうことを特徴とする。
ｔ／ｔ1≧（ｄ／５）＋１  ・・・  （１）
式中、ｔは熱延鋼板の酸洗時間（秒）、ｄは熱延鋼板に形成された粒界酸化層の厚さ（μｍ）、ｔ1は熱延鋼板に形成されたスケール層を溶解するのに要する時間（秒）である。
【００１０】
上記特許文献１に開示の酸洗処理方法によれば、粒界酸化層を除去するために必要な酸洗時間を設定することができ、熱延鋼板から粒界酸化層を適切に除去することができるとされている。
【先行技術文献】
【特許文献】
【００１１】
【特許文献１】特開２０１３−２３７９２４号公報
【発明の概要】
【発明が解決しようとする課題】
【００１２】
近年、高強度鋼板の生産性を向上させるために、熱間圧延後の酸洗処理時間の短縮が求められているが、特許文献１には酸洗時間を短縮する方法は開示されていない。
【００１３】
本発明は、上記現状に鑑みてなされたものであり、その目的は、熱延鋼板の表面に形成された粒界酸化層を効率よく除去できる高Ｓｉ高Ｍｎ含有熱延鋼板の酸洗方法を提供することである。
【課題を解決するための手段】
【００１４】
上記課題を解決するための本発明の高Ｓｉ高Ｍｎ含有熱延鋼板の酸洗方法は、質量％で、Ｓｉ：１．０％以上、Ｍｎ：１．５％以上含有する鋼を熱間圧延し、５５０℃以上の温度で巻き取った熱延鋼板を、２槽以上の酸洗槽の酸洗液に対して順番に浸漬させる工程を含み、前記熱延鋼板を浸漬させる順番が２槽目以降のいずれか１槽以上の酸洗槽の酸洗液に含まれる銅イオンの濃度が１０ｐｐｍ以下である。
【００１５】
上記方法において、前記熱延鋼板を浸漬させる順番が２槽目以降のいずれか１槽以上の酸洗槽の酸洗液に含まれる銅イオンの濃度を測定する測定工程と、前記測定工程で測定された銅イオンの濃度に基づいて、前記酸洗槽の酸洗液に含まれる銅イオンの濃度を１０ｐｐｍ以下に制御する工程とを含むことが好ましい。
【００１６】
本発明の高Ｓｉ高Ｍｎ含有鋼板の製造方法は、質量％で、Ｓｉ：１．０％以上、Ｍｎ：１．５％以上含有する鋼を熱間圧延し、５５０℃以上の温度で熱延鋼板を巻き取る工程と、巻き取った前記熱延鋼板を繰り出して２槽以上の酸洗槽の酸洗液に対して順番に前記熱延鋼板を浸漬させて酸洗する工程とを含み、前記熱延鋼板を浸漬させる順番が２槽目以降のいずれか１槽以上の酸洗槽の酸洗液に含まれる銅イオンの濃度が１０ｐｐｍ以下である。
【００１７】
上記方法において、酸洗した前記熱延鋼板を冷間圧延して冷延鋼板を得る工程をさらに含むことが好ましい。
【００１８】
上記方法において、酸洗した前記熱延鋼板または前記冷延鋼板にめっきを施す工程をさらに含むことが好ましい。
【発明の効果】
【００１９】
本発明の高Ｓｉ高Ｍｎ含有熱延鋼板の酸洗方法によれば、熱延鋼板の表面に形成された粒界酸化層を効率よく除去することができる。
【図面の簡単な説明】
【００２０】
【図１】スケール層および粒界酸化層を有する熱延鋼板の表面付近の断面を倍率２０００倍の走査型電子顕微鏡（ＳＥＭ：Ｓｃａｎｎｉｎｇ  Ｅｌｅｃｔｒｏｎ  Ｍｉｃｒｏｓｃｏｐｅ）で観察したＳＥＭ断面写真である。
【図２】４槽からなる連続酸洗装置の第４酸洗槽１Ｄにのみ酸洗液を供給しながら熱延鋼板を酸洗する場合の概略説明図である。
【図３】スケール層および粒界酸化層を有する熱延鋼板を酸洗する場合における酸洗時間（ｓ）に対する酸洗減量（ｇ／ｍ2）の一例を示すグラフである。
【発明を実施するための形態】
【００２１】
本発明者らは、熱延鋼板の表面に形成された粒界酸化層を効率的に除去し得る酸洗液について鋭意検討を重ねたところ、酸洗液に含まれる銅イオンの濃度を、スケール層の除去や酸洗後の表面外観に影響しない濃度よりもさらに極低濃度に低下させることで、スケール層を除去した後の表面に露出した粒界酸化層を効率的に溶解させることができることを見出し、以下に示す本発明を完成させた。すなわち、本発明の高Ｓｉ高Ｍｎ含有熱延鋼板の酸洗方法は、質量％で、Ｓｉ：１．０％以上、Ｍｎ：１．５％以上含有する鋼を熱間圧延し、５５０℃以上の温度で巻き取った熱延鋼板を、２槽以上の酸洗槽の酸洗液に対して順番に浸漬させる工程を含み、前記熱延鋼板を浸漬させる順番が２槽目以降のいずれか１槽以上の酸洗槽の酸洗液に含まれる銅イオンの濃度が１０ｐｐｍ以下であることを特徴とする。
【００２２】
＜高Ｓｉ高Ｍｎ含有熱延鋼板＞
まず、本発明の酸洗方法の適用対象となる高Ｓｉ高Ｍｎ含有熱延鋼板を説明する。図１は、質量％で、Ｓｉ：１．０％以上、Ｍｎ：１．５％以上含有する鋼（スラブ）を熱間圧延し、５５０℃以上の温度で巻き取ることによって作製された高Ｓｉ高Ｍｎ含有熱延鋼板１０（以下「熱延鋼板」とも記す）を厚み方向に平行に切断し、当該切断面の表面近傍を倍率２０００倍の走査型電子顕微鏡（ＳＥＭ：Ｓｃａｎｎｉｎｇ  Ｅｌｅｃｔｒｏｎ  Ｍｉｃｒｏｓｃｏｐｅ）で観察したＳＥＭ写真の一例である。このように作製された熱延鋼板は、図１に示すように、素地鋼板１と、素地鋼板１の表面に形成された粒界酸化層２と、粒界酸化層２の表面に形成されたスケール層３とを含む。
【００２３】
粒界酸化層２は、ＳｉＯ2、ＭｎＳｉＯ3、Ｍｎ2ＳｉＯ4等のＳｉ・Ｍｎ系酸化物によって構成されたマトリクスが鋼の層である。この粒界酸化層２は、ＳｉおよびＭｎを多量に含有する熱延鋼板を５５０℃以上の高温で巻き取った後に冷却する過程で、素地鋼板１の表面近傍に位置するＳｉおよびＭｎが結晶粒界を通じで拡散した酸素と反応することによって形成される。この粒界酸化層２の厚みは、熱延鋼板の巻き取り温度によって変動する。例えば、巻き取り温度が５５０℃未満の場合は粒界酸化層２がほとんど形成されず、巻き取り温度が５５０℃以上の場合は５μｍ以上の膜厚の粒界酸化層２が形成される。この粒界酸化層２が熱延鋼板の表面に形成されたままの状態で、冷間圧延および焼鈍を行うと、焼鈍後の冷延鋼板の表面にも粒界酸化層２が残存し、化成処理性が低下する原因となる。このため、粒界酸化層２を熱間圧延後の酸洗によって除去する必要がある。
【００２４】
スケール層３は、マトリクスが酸化物の層であり、ヘマタイト（Ｆｅ2Ｏ3）、マグネタイト（Ｆｅ3Ｏ4）、ウスタイト（ＦｅＯ）等の鉄系酸化物、およびファイアライト（Ｆｅ2ＳｉＯ4）等のＳｉ系酸化物の他、ウスタイト（ＦｅＯ）が約５７０℃以下の温度で共析変態反応［４ＦｅＯ→Ｆｅ3Ｏ4＋Ｆｅ］によって生成したＦｅも含まれる。このスケール層３は、酸洗液の酸に容易に溶解するので、酸洗によって容易に除去することができる。
【００２５】
素地鋼板１の原料となる鋼を構成する元素としては、ＳｉおよびＭｎの他に、Ｃ、Ａｌ等を含有していることが好ましい。素地鋼板１の原料となる鋼に含まれる各成分を以下に説明する。
【００２６】
Ｓｉは、鋼の強化元素であり、安価で加工性への悪影響が少ない他、加工性向上に有用な残留オーステナイトが分解して炭化物が生成するのを抑制する元素である。このような作用を有効に発揮させるため、Ｓｉ量は１．０％以上、好ましくは１．６％以上である。Ｓｉ量の上限は、上記観点からは特に限定されないが、Ｓｉ量が多過ぎると固溶強化作用が顕著になって圧延負荷が増大するほか、表面欠陥が生じ易くなるため、Ｓｉ量は好ましくは２．５％以下である。
【００２７】
Ｍｎも、上記Ｓｉと同様、安価な鋼の強化元素であり、鋼板の強度向上作用の他、オーステナイトを安定化し、残留オーステナイトの生成による加工性改善に寄与する元素である。このような作用を有効に発揮させるため、Ｍｎ量は１．５％以上、好ましくは２．１％以上である。しかしながら、Ｍｎ量が多過ぎると鋼板の延性が低下し、加工性に悪影響を及ぼすほか、鋼板の溶接性も低下する。このような観点からは、Ｍｎ量の上限は好ましくは３．０％以下、より好ましくは２．８％以下である。
【００２８】
本発明において、熱延鋼板を作製するための鋼は、上述のＳｉとＭｎを含有する他、基本成分として、好ましくはＣ：０．０８〜０．２５％、およびＡｌ：０．５％以下（０％を含まない）を含有する。
【００２９】
Ｃは、鋼板の強度を向上させる元素であり、且つ、残留オーステナイトを確保して加工性を改善するのに必要な元素である。Ｃ量は好ましくは０．０８％以上、より好ましくは０．１１％以上である。Ｃ量の上限は、鋼板の強度確保を考慮すると多い方がよいが、Ｃ量が過剰になると耐食性、スポット溶接性、加工性が劣化することを考慮すると、Ｃ量は好ましくは０．２５％以下、より好ましくは０．２０％以下である。
【００３０】
Ａｌは、脱酸作用を有する元素である。このような作用を有効に発揮させるためには、Ａｌ量は好ましくは０．００５％以上、より好ましくは０．０２％以上である。しかしながら、Ａｌを過剰に添加すると、アルミナ等の介在物が増加し、鋼板の加工性が劣化する恐れがあるため、Ａｌ量の上限は好ましくは０．５％以下、より好ましくは０．４％以下である。
【００３１】
上記鋼は、上記元素を基本成分として含み、残部は、鉄および不可避不純物である。不可避不純物のうち、Ｐは、約０．２％以下（０％を含まない）、Ｓは約０．０２％以下（０％を含まない）、Ｎは約０．０１％以下（０％を含まない）に抑制することが好ましい。
【００３２】
これらのうち、Ｐは、孔食が発生する際、孔食内部に濃縮してインヒビターとして作用し、耐孔あき腐食性の向上に寄与する元素である。また、鋼板中にＣｕを含む場合、ＰはＣｕと共存することによって、錆を非晶質化して緻密な保護膜を形成する作用も有する。これらの作用を有効に発揮させるには、Ｐ量の下限は好ましくは０．００１％以上、より好ましくは０．００３％以上である。しかし、Ｐは、過剰に添加すると鋼板の溶接性を劣化させるほか、粒界に偏析して粒界破壊を助長し、鋼板の加工性を劣化させる。そのため、Ｐ量の上限は好ましくは０．２％以下、より好ましくは０．１％以下である。
【００３３】
Ｓは、過剰に添加すると腐食環境下で水素吸収を助長し、鋼板の耐遅れ破壊性を劣化させる。そのため、Ｓ量の上限は好ましくは０．０２％以下、より好ましくは０．０１％以下である。なお、Ｓは、通常、不可避的に０．０００５％程度含有している。
【００３４】
Ｎは、過剰に含有すると窒化物を形成して加工性を劣化させる元素である。特に、鋼板中に焼入れ性向上元素としてＢ（ホウ素）を含む場合、Ｎは、Ｂと結合してＢＮ析出物を形成し、Ｂの焼入れ性向上作用を阻害する元素である。そのため、Ｎ量は好ましくは０．０１％以下、より好ましくは０．００５％以下である。
【００３５】
本発明では、更に、鋼を構成する周知の強度向上元素を選択成分として添加することもできる。強度向上元素としては、Ｃｕ、Ｎｉ、Ｃｒ、Ｔｉ、Ｎｂ、Ｖ、Ｂ等が挙げられ、本発明では、これらの元素を単独で、または２種以上含有することができる。具体的には、Ｃｕ：０．２％以下（０％を含まない）、Ｎｉ：１．０％以下（０％を含まない）、Ｃｒ：１．０％以下（０％を含まない）、Ｔｉ：１．０％以下（０％を含まない）、Ｎｂ：０．１％以下（０％を含まない）、Ｖ：０．１％以下（０％を含まない）、およびＢ：０．００２％以下（０％を含まない）よりなる群から選択される少なくとも１種の元素を含有することが好ましい。
【００３６】
上記元素のうち、Ｃｕ、Ｎｉ、ＣｒおよびＴｉは、鋼板の強度を向上させる他、鋼板の耐食性も向上させる元素であり、鋼板が腐食して水素が発生するのを抑制する作用を有する。また、これらの元素は、大気中で生成する錆のなかでも熱力学的に安定で、保護性があるといわれている酸化鉄（α−ＦｅＯＯＨ）の生成を促進させる作用も有している。このような錆の生成を促進することによって、発生した水素が鋼板へ侵入するのを抑制でき、過酷な腐食環境下、例えば、塩化物の存在下で使用しても水素による助長割れを充分に抑制できる。これらの作用を有効に発揮させるには、Ｃｕ量は好ましくは０．００３％以上、より好ましくは０．０５％以上である。Ｎｉ量は好ましくは０．００３％以上、より好ましくは０．０５％以上である。Ｃｒ量は好ましくは０．００３％以上、より好ましくは０．０１％以上である。Ｔｉ量は好ましくは０．００３％以上、より好ましくは０．００５％以上である。しかし、上記元素を過剰に含有すると、加工性が劣化する。従って、Ｃｕ量は好ましくは０．２％以下である。Ｎｉ量は好ましくは１．０％以下、より好ましくは０．５％以下である。Ｃｒ量は好ましくは１．０％以下、より好ましくは０．５％以下である。Ｔｉ量は好ましくは１．０％以下、より好ましくは０．１％以下である。
【００３７】
ＮｂおよびＶはいずれも、鋼板の強度向上に有用である他、焼入れ後のオーステナイト粒を微細化して靭性の改善に作用する元素である。このような作用を有効に発揮させるためには、Ｎｂ量は好ましくは０．００３％以上、より好ましくは０．００５％以上である。Ｖ量は好ましくは０．００３％以上、より好ましくは０．００５％以上である。しかし、上記元素を過剰に含有すると、炭化物や窒化物、或いは炭窒化物を多量に生成して加工性や耐遅れ破壊性が劣化する恐れがある。従ってＮｂ量は好ましくは０．１％以下、より好ましくは０．０８％以下、さらに好ましくは０．０５％以下である。Ｖ量は好ましくは０．１％以下、より好ましくは０．０８％以下、さらに好ましくは０．０５％以下である。
【００３８】
Ｂは、焼入れ性および溶接性の向上に有用な元素である。これらの作用を有効に発揮させるためには、Ｂ量を好ましくは０．０００２％以上、より好ましくは０．０００３％以上、さらに好ましくは０．０００４％以上である。しかし、Ｂを過剰に含有させても上記効果は飽和し、延性が低下して加工性が悪くなる恐れがある。従って、Ｂ量は好ましくは０．００２％以下、より好ましくは０．００１９％以下、さらに好ましくは０．００１８％以下である。
【００３９】
更に本発明には、上記成分のほか、強度および化成処理性を阻害しない範囲で、他の周知の選択成分を更に添加することもできる。
【００４０】
＜高Ｓｉ高Ｍｎ含有熱延鋼板の酸洗方法＞
本発明の酸洗方法の一実施形態を図１および図２を用いて以下に説明する。本実施形態の酸洗方法は、上記熱間圧延後の熱延鋼板１０の表面を構成する粒界酸化層２およびスケール層３を除去するためのものであり、質量％で、Ｓｉ：１．０％以上、Ｍｎ：１．５％以上含有する鋼を熱間圧延し、５５０℃以上の温度で巻き取った熱延鋼板１０を、２槽以上の酸洗槽の酸洗液に対して順番に浸漬させる工程（酸洗工程）を含み、熱延鋼板を浸漬させる順番が２槽目以降のいずれか１槽以上の酸洗槽の酸洗液に含まれる銅イオン濃度が１０ｐｐｍ以下である。本実施形態の酸洗方法は、好ましい形態として、上記酸洗工程に加えて、熱延鋼板を浸漬させる順番が２槽目以降のいずれか１槽以上の酸洗槽の酸洗液に含まれる銅イオンの濃度を測定する工程（濃度測定工程）と、前記濃度測定工程で測定された銅イオンの濃度に基づいて、前記酸洗槽に保持された酸洗液中の銅イオンの濃度を１０ｐｐｍ以下に制御する工程（濃度制御工程）とを含む。以下に、本実施形態の酸洗方法を構成する各工程を説明する。
【００４１】
（酸洗工程）
図２は、熱延鋼板を酸洗するための連続酸洗装置の一例を概略説明図である。本実施形態の酸洗方法は例えば図２に示す連続酸洗装置２０によって熱延鋼板を酸洗する。図２に示す連続酸洗装置２０は、熱延鋼板を通板させる順に、第１酸洗槽１Ａと、第２酸洗槽１Ｂと、第３酸洗槽１Ｃと、第４酸洗槽１Ｄとをこの順に有するとともに回収槽４と、濃度調整部５と、供給槽６と、濃度測定部７とを有している。
【００４２】
この酸洗工程では、酸洗液中の酸を効率よく利用するために、図２に示すように熱延鋼板１０を複数の酸洗槽を有する連続酸洗装置２０の前段側、すなわち第１酸洗槽１Ａから第２酸洗槽１Ｂ、第３酸洗槽１Ｃ、第４酸洗槽１Ｄへと順次通板させる。また酸洗液は、供給槽６から２Ａ〜２Ｃに示すように連続酸洗装置の後段側、すなわち第４酸洗槽１Ｄから供給し、第３酸洗槽１Ｃ、第２酸洗槽１Ｂ、第１酸洗槽１Ａへと順にオーバーフローさせていく。第１酸洗槽１Ａからオーバーフローする酸洗液は、回収槽４で回収され、酸回収再生設備において、熱延鋼板の酸洗時に酸洗液中に溶出した多量の金属イオンを除去し、且つ低下した酸濃度を濃縮等により上昇させた上で、濃度調整部５および供給槽６を通じて第４酸洗槽１Ｄに戻されて再利用される。
【００４３】
第１酸洗槽１Ａは、熱延鋼板１０の表面に形成されたスケール層３を溶解させる部位であり、第２〜第４酸洗槽１Ｂ〜１Ｄはそれぞれ、熱延鋼板１０の表面に形成された粒界酸化層２を溶解させる部位である。第１酸洗槽１Ａの酸洗液に熱延鋼板を浸漬させることによりスケール層３を除去することができるし、第２〜第４酸洗槽１Ｂ〜１Ｄの酸洗液に、第１酸洗槽１Ａで酸洗した熱延鋼板を浸漬させることにより粒界酸化層２を除去することができる。
【００４４】
つまり、酸洗工程は、図２に示す例の場合、第１酸洗槽１Ａの酸洗液に熱延鋼板を浸漬させることによって熱延鋼板の最表面に形成されたスケール層３を除去する工程と、第２〜第４酸洗槽１Ｂ〜１Ｄの酸洗液に熱延鋼板を浸漬させることによって粒界酸化層２を除去する工程とを含む。本実施形態の酸洗方法は、上記２槽以上の酸洗槽のうちの熱延鋼板を浸漬させる順番が２槽目以降の酸洗槽（つまり第２〜第４酸洗槽１Ｂ〜１Ｄ）のいずれか１槽以上の酸洗液に含まれる銅イオンの濃度が１０ｐｐｍ以下であることを特徴とする。
【００４５】
上記第１酸洗槽１Ａの酸洗液に含まれる銅イオン濃度の調整を除外した理由は、２槽以上の酸洗槽を有する連続酸洗装置で熱延鋼板を酸洗処理する場合、最初の酸洗槽の酸洗液は、主にスケール層３の溶解に消費され、粒界酸化層２を溶解することが殆どないためである。そのため、第１酸洗槽１Ａの酸洗液に含まれる銅イオン濃度を１０ｐｐｍ以下に調整しなくても特に問題は生じない。もちろん、第１酸洗槽１Ａの酸洗液に含まれる銅イオン濃度を１０ｐｐｍ以下にしてもよいが、銅イオン濃度を制御するためのコストの観点からは、１槽目を除くいずれかの酸洗槽（本実施形態では第２〜第４酸洗槽）の酸洗液に含まれる銅イオン濃度を１０ｐｐｍ以下にすることが好ましい。
【００４６】
本発明における酸洗工程は、上記第１酸洗槽１Ａの酸洗液でスケール層３を完全に除去する場合に限られず、第１酸洗槽１Ａの酸洗液で粒界酸化層２の一部を溶解させてもよいし、第２〜第４酸洗槽１Ｂ〜１Ｄの酸洗液でスケール層３を溶解させてもよい。
【００４７】
また、本発明における酸洗工程は、第２〜第４酸洗槽１Ｂ〜１Ｄにより粒界酸化層２を全て除去する場合に限られず、粒界酸化層２の一部を除去するものも含む。最終製品が冷延鋼板の場合には粒界酸化層２を全て除去することが好ましいが、最終製品が例えばめっき鋼板の場合には、粒界酸化層２の一部を意図的に残すこともあるからである。粒界酸化層２の一部を除去する場合であっても、本発明を適用することによって、粒界酸化層２を効率よく所望の厚さにすることができる。
【００４８】
本発明は、図２に示す４槽の酸洗槽１Ａ〜１Ｄを有する連続酸洗装置２０によって熱延鋼板１０を酸洗する場合に限られず、２槽以上の酸洗槽を用いて熱延鋼板１０が酸洗されればよい。２槽以上の酸洗槽が必要となる理由は、最初の酸洗槽（第１酸洗槽１Ａ）で主にスケール層を除去し、第２酸洗槽１Ｂ以降の酸洗槽で粒界酸化層を除去するためである。一方、酸洗槽の数の上限は特に限定されず、酸洗液の供給能力や酸洗液の効率的な利用可能性などを考慮して適宜決定することができる。酸洗槽が１槽の場合、酸洗液の酸濃度とインヒビター濃度を適切に調整することが難しく、過酸洗が生じたり、粒界酸化層が残存する等の問題が生じやすいので好ましくない。
【００４９】
ｎ槽の酸洗槽を有する連続酸洗装置を採用する場合、熱延鋼板を浸漬させる順番が２槽目以降の少なくとも１槽の酸洗液に含まれる銅イオン濃度が１０ｐｐｍ以下であればよい。酸洗液に含まれる銅イオン濃度が１０ｐｐｍ以下である酸洗槽の数が多い程、より短時間で酸洗処理を行なうことができる。したがって、最も好ましいのは、最初の酸洗槽を除く（ｎ−１）槽の酸洗槽全ての酸洗液に含まれる銅イオン濃度が１０ｐｐｍ以下である。２槽目以降のいずれか１槽以上の酸洗槽の酸洗液に含まれる銅イオン濃度が８ｐｐｍ以下であることが好ましく、より好ましくは６ｐｐｍ以下であり、さらに好ましくは５ｐｐｍ以下である。粒界酸化層の除去速度の観点からは銅イオン濃度は低いほど好ましいが、工業上の実現可能性を鑑みると１ｐｐｍ以上であることが好ましく、３ｐｐｍ以上であることがより好ましい。
【００５０】
図２に示すように４槽の酸洗槽を用いる場合、第２酸洗槽１Ｂ、第３酸洗槽１Ｃまたは第４酸洗槽１Ｄのうちの少なくともいずれか１槽以上の酸洗液に含まれる銅イオン濃度が１０ｐｐｍ以下であればよい。好ましくは第２酸洗槽１Ｂ、第３酸洗槽１Ｃまたは第４酸洗槽１Ｄのうちの２槽の酸洗液に含まれる銅イオン濃度が１０ｐｐｍ以下であり、さらに好ましくは第２酸洗槽１Ｂ、第３酸洗槽１Ｃおよび第４酸洗槽１Ｄの全ての酸洗液に含まれる銅イオン濃度が１０ｐｐｍ以下である。
【００５１】
上記酸洗液に含まれる銅イオン濃度は、公知の分析方法によって測定された値を採用すればよく、例えば、高周波誘導結合プラズマ（ＩＣＰ）発光分光分析法によって測定すればよい。また、「酸洗槽の酸洗液に含まれる銅イオンの濃度」とは、酸洗槽の酸洗液における銅イオン濃度の平均値を意味し、図２に示す連続酸洗装置においては、酸洗槽の中央部付近と、前段の酸洗槽にオーバーフローする部分の近傍と、後段の酸洗槽からオーバーフローした部分の近傍と、の３箇所で採取した酸洗液に含まれる銅イオン濃度の平均値である。
【００５２】
本発明において、酸洗方法は、特に断りのない限り、熱間圧延後の熱延鋼板を酸洗する工程を意味し、熱延鋼板を冷間圧延し、焼鈍した後の酸洗を本明細書では「後酸洗」として焼鈍前の上記酸洗とは区別する。
【００５３】
（酸洗液）
上記酸洗工程で用いる酸洗液は、スケール層３を溶解させる酸と、添加剤として鋼板の腐食抑制作用を有するインヒビターとを少なくとも含み、銅イオン（Ｃｕ2+）を含むこともあり、必要に応じて公知の添加成分を含んでもよい。このような添加成分として、例えば、スケール層溶解速度向上のための酸洗促進剤などが挙げられる。
【００５４】
酸洗液に含まれる酸は、スケール層および粒界酸化層を除去するために通常用いられるものであれば特に限定されず、例えば、塩酸、硫酸、硝酸などの鉱酸を用いることができる。経済性および酸洗速度などを考慮すると、塩酸の使用が好ましい。
【００５５】
酸洗液に含まれるインヒビターは、スケール層および粒界酸化層が溶解した後の素地鋼板の溶解を抑制する作用を有する酸洗抑制剤であり、例えば、アミンなどの各種公知のインヒビターを使用することができる。
【００５６】
各酸洗槽の酸洗液の酸濃度とインヒビターの濃度は、熱延鋼板の材質や寸法、通板速度、酸の種類、酸洗温度、酸洗槽の数、スケールの厚さなどの酸洗条件に基づいて決定されるため、具体的な濃度は特に限定されず、従来のスケール層の除去に使用される濃度で使用することができる。最後の酸洗槽（図１では第４酸洗槽１Ｄ）では過酸洗を抑制するためにインヒビターを添加することが好ましい。インヒビター濃度は、使用するインヒビターに応じて過酸洗が生じないように適宜調整すればよい。また、酸濃度はスケール溶解性能等を考慮して設定されるが、例えば１０〜１８質量％程度である。
【００５７】
（濃度測定工程）
本実施形態の酸洗方法は、好ましい形態として、熱延鋼板を浸漬させる順の２槽目以降の酸洗槽のいずれか１槽以上の酸洗槽の酸洗液に含まれる銅イオンの濃度を測定する測定工程を含む。例えば、図２に示すように４槽の酸洗槽を用いる場合、第４酸洗槽１Ｄに酸洗液の銅イオン濃度を測定する濃度測定部７を設ける。濃度測定部７は、第４酸洗槽１Ｄの酸洗液に含まれる銅イオン濃度を測定し、当該測定結果を濃度調整部５にフィードバックする。これにより濃度調整部５から供給槽６を経由して第４酸洗槽１Ｄに供給される酸洗液に含まれる銅イオン濃度を調整し、第４酸洗槽１Ｄの酸洗液に含まれる銅イオン濃度を１０ｐｐｍ以下に調整することができる。濃度測定部７は、第４酸洗槽１Ｄに設けられる場合に限られず、全ての酸洗槽のうちの熱延鋼板を浸漬させる順番が２槽目以降のいずれか１槽以上の酸洗槽（図２の場合は、第２〜第４酸洗槽１Ｂ〜１Ｄ）に設けられることが好ましい。
【００５８】
濃度測定部７が酸洗液の銅イオン濃度を測定するタイミングは特に限定されないが、酸洗槽の酸洗液に含まれる銅イオン濃度を１０ｐｐｍ以下とするために、例えば１時間ごと等の一定の時間間隔で銅イオン濃度を測定する。
【００５９】
（酸洗液を回収する工程）
回収槽４は、第１酸洗槽１Ａでオーバーフローした酸洗液を回収する部位である。回収槽４で回収された酸洗液は、酸回収再生設備において酸として再生され、濃度調整部５に供給される。
【００６０】
（濃度制御工程）
濃度調整部５は、再生された後の酸洗液に含まれる銅イオン（Ｃｕ２＋）の濃度を調整した上でインヒビターやその他添加成分を混合して酸洗液とし、調整後の酸洗液を供給槽６に供給する部位であり、判定部５Ａ、制御部５Ｂおよび記憶部５Ｃで主に構成されている。本発明の酸洗方法は、上記濃度測定工程で測定された銅イオンの濃度に基づいて、前記酸洗槽の酸洗液に含まれる銅イオンの濃度を１０ｐｐｍ以下に制御する工程（濃度制御工程）を含むことが好ましい。
【００６１】
図２を参照して、第４酸洗槽１Ｄの酸洗液に含まれる銅イオン（Ｃｕ２＋）の濃度を調整する方法を説明する。濃度調整部５の判定部５Ａには、濃度測定部７によって測定された測定結果が入力される。具体的には、第４酸洗槽１Ｄの酸洗液に含まれるＣｕ２＋の濃度の測定結果が判定部５Ａに入力される。また記憶部５Ｃには、第４酸洗槽１Ｄの酸洗液の規定のＣｕ２＋の濃度（例えば１０ｐｐｍ以下）が格納されている。判定部５Ａは、濃度測定部７から入力された測定結果と記憶部５Ｃに格納された規定の数値範囲（例えば１０ｐｐｍ以下）との比較を行い、当該比較結果に基づいて供給槽６に供給する酸洗液のＣｕ２＋の濃度を調整する。より具体的には、判定部５Ａは、第４酸洗槽１Ｄの酸洗液のＣｕ２＋の濃度の測定値が１０ｐｐｍ以下の所定の閾値以下（もしくは閾値未満）の場合には第４酸洗槽１Ｄの酸洗液のＣｕ２＋の濃度を調整する必要はないと判定する。一方で、測定値が１０ｐｐｍを超える場合、あるいは上記の所定の閾値を超えた（もしくは閾値以上の）場合には濃度調整部５により第４酸洗槽１Ｄの酸洗液に含まれるＣｕ２＋の濃度を減少させる必要があると判定する。
【００６２】
制御部５Ｂは、判定部５Ａによる上記判定結果に基づいて、第４酸洗槽１Ｄに供給される酸洗液に含まれる銅イオン（Ｃｕ２＋）の濃度を調整する。より具体的には、制御部５Ｂは、判定部５Ａにより第４酸洗槽１Ｄの酸洗液のＣｕ２＋の濃度を減少させる必要があると判定された場合には、Ｃｕ２＋濃度が１０ｐｐｍを下回る酸洗液を混合するなどして酸洗液に含まれるＣｕ２＋の濃度を減少させた上で、当該減少させた後の酸洗液を供給槽６に供給する。これにより第４酸洗槽１Ｄの酸洗液の銅イオン濃度が１０ｐｐｍ以下に希釈される。このようにして第４酸洗槽１Ｄの酸洗液に含まれるＣｕ２＋の濃度を測定し、その結果をフィードバックしながら第４酸洗槽１Ｄに酸洗液を供給することにより、第４酸洗槽１Ｄの酸洗液に含まれるＣｕ２＋の濃度を１０ｐｐｍ以下に調整することができる。
【００６３】
供給槽６は、濃度調整部５で酸洗液に含まれる各成分（酸、インヒビター、銅イオン等）の濃度を調整した酸洗液を第４酸洗槽１Ｄに供給する部位である。供給槽６によって第４酸洗槽１Ｄに供給する酸洗液の分量を調整することができてもよい。これにより第４酸洗槽１Ｄの酸洗液に含まれる銅イオンの希釈度合いを調整することができる。
【００６４】
一般に、酸洗工程で使用した酸洗液は、スケール層および粒界酸化層の除去によって酸が消費され酸濃度が低下しているため、回収して酸洗液に含まれる多量の金属イオンを取り除くとともに酸として再生して、再使用される。しかしながら、酸の再生過程において酸に含まれる金属イオンを完全に除去することはできず、再生後の酸にも微量の金属イオンが含まれる。これらの金属イオンの中で特に銅イオン（Ｃｕ2+）が多量に含まれていると、スケール層の除去速度の低下、および酸洗後の鋼板の表面外観の変質が生じるため、酸の再生過程において、これらの問題が生じない濃度まで除去されているが、粒界酸化層を効率良く除去するためには不十分であった。その点、上記本発明の酸洗工程で用いる酸洗液は、銅イオン濃度が１０ｐｐｍ以下の極低濃度域に調整されるので、粒界酸化層２を効率よく除去することができる。
【００６５】
本実施形態のように、熱延鋼板を酸洗しながら定期的に酸洗液の銅イオン濃度をモニタリングする場合に限られず、例えば銅イオン濃度を１０ｐｐｍ以下に維持できる酸洗液の投入条件が予め把握できている場合には、熱延鋼板の酸洗を実行している間に酸洗液に含まれる銅イオン濃度を測定することはせず、銅イオン濃度を１０ｐｐｍ以下に維持できる適度な条件で銅イオン濃度が低い酸洗液を酸洗槽に供給してもよい。
【００６６】
本実施形態のように、濃度調整部５を用いて第４酸洗槽１Ｄの酸洗液に含まれるＣｕ２＋の濃度を自動調整する場合に限られず、濃度調整部５を省略し、濃度測定部７による測定結果に基づいてユーザの手動により酸洗液を第４酸洗槽１Ｄに供給する等して第４酸洗槽１Ｄの酸洗液に含まれるＣｕ２＋の濃度を調整してもよい。
【００６７】
本実施形態では、第１酸洗槽１Ａでオーバーフローした酸洗液を回収して酸として再生し、濃度調整部５で再生した酸の銅イオン濃度を調整するとともに酸洗液とし、この酸洗液を第４酸洗槽１Ｄに供給することによって第４酸洗槽１Ｄの酸洗液の銅イオン濃度を調整する方法を説明したが、例えば第２酸洗槽１Ｂ〜第４酸洗槽１Ｄ内の一部の酸洗液を廃棄するとともに廃棄した分量の新酸（薬品メーカーが試薬として販売している酸）を投入することによって第２酸洗槽１Ｂ〜第４酸洗槽１Ｄの酸洗液の銅イオン濃度を調整してもよい。新酸を投入する場合、新酸の銅イオン濃度は０ｐｐｍであるため、第２酸洗槽１Ｂ〜第４酸洗槽１Ｄの酸洗液に含まれる銅イオン濃度を１０ｐｐｍ以下に調整しやすい。
【００６８】
＜高Ｓｉ高Ｍｎ含有鋼板の製造方法＞
本発明の高Ｓｉ高Ｍｎ含有鋼板の製造方法は、質量％で、Ｓｉ：１．０％以上、Ｍｎ：１．５％以上含有する鋼片を熱間圧延し、５５０℃以上の温度で熱延鋼板を巻き取る工程（熱間圧延工程）と、巻き取った前記熱延鋼板を繰り出して２槽以上の酸洗槽の酸洗液に対して順番に前記熱延鋼板を浸漬させる工程（酸洗工程）とを少なくとも含む。本発明の高Ｓｉ高Ｍｎ含有鋼板の製造方法は、上記熱間圧延工程で用いる鋼片を得るために、上記熱間圧延工程の前に、質量％で、Ｓｉ：１．０％以上、Ｍｎ：１．５％以上含有する鋼を溶製することによって溶鋼を得る工程（溶製工程）と、前記溶鋼を鋳造することにより鋼片を製造する工程（鋳造工程）とを含んでいてもよい。なお、ここでの「高Ｓｉ高Ｍｎ含有鋼板」は熱延鋼板、冷延鋼板およびめっき鋼板の全てを含む。以下に本発明の高Ｓｉ高Ｍｎ含有鋼板の製造方法の一実施形態を工程順に説明する。
【００６９】
（溶製工程）
溶製工程では、１．０％以上のＳｉと、１．５％以上のＭｎとを含有する鋼を公知の溶製方法で溶製することにより溶鋼を作製する。ここでの溶製は、転炉や電気炉等を用いることが好ましい。鋼は、上述の素地鋼板１を構成する成分で述べた各成分の含有量を満たすことが好ましい。
【００７０】
（鋳造工程）
鋳造工程では、上記溶製工程で得られた溶鋼に対して連続鋳造を行なうことによってスラブ等の鋼片を製造する。
【００７１】
（熱間圧延工程）
熱間圧延工程では、上記鋳造工程で得られた鋼片を通常の方法で圧延することによって熱延鋼板を作製する。ここでの熱間圧延工程は、鋳造工程で得られた鋼片を直接熱間圧延してもよいし、鋳造工程で得られた鋼片を一旦適当な温度に冷却してから加熱炉で再加熱して熱間圧延してもよい。このような熱間圧延は、例えば鋼片の加熱温度を１０００〜１３００℃としてから圧延し、仕上温度を８００〜９５０℃、巻取り温度を５５０〜７００℃として行なわれることが好ましい。
【００７２】
加熱温度を１０００℃以上とすることによって、容易に熱間圧延でき、しかも鋼中のＭｎの一部を鋼板表面側に濃化させることができるため、鋼板表面近傍におけるＭｎの存在状態を最適化でき、最終的に得られる冷延鋼板の化成処理性を改善できる。しかし加熱温度が高すぎると、鋼板表面にスケールが多く生成し、スケールロスが発生することがある。従って加熱温度は１３００℃以下とすることが好ましい。
【００７３】
仕上温度を８００〜９５０℃とすることによって、フェライトの生成を低減して強度を高めることができる。すなわち、この温度域は、過冷却オーステナイトが生成する温度域のうち低温側の領域であり、仕上温度をこの温度域に制御することによって、フェライトの生成を抑制でき、冷延鋼板の強度を高めることができる。また、仕上温度が８００℃を下回ると、仕上圧延時の変形抵抗が大きくなるため金属組織が不均一となり、冷延鋼板の加工性が劣化する原因となる。一方、仕上温度が９５０℃を超えると、その後の冷却過程で結晶粒の成長が起こり、均一な金属組織が得られず、冷延鋼板の加工性が劣化する原因となる。
【００７４】
巻取り温度を５５０〜７００℃とすることによって、熱延後の熱延鋼板の強度を例えば１０００ＭＰａ以下に低減して冷間圧延性を向上できる。本実施形態のように多量のＳｉおよびＭｎを含む場合、熱延後の巻取り温度を５５０℃以上とすることで、巻取り後の冷却過程でスケール層の下に粒界酸化層が形成され始める。粒界酸化層の厚さは、巻取り温度の上昇と共に増加する傾向にある。粒界酸化層の厚さは、鋼板に含まれる成分にもよるが、巻取り温度が５５０℃以上で、例えば５μｍ以上となり、巻取り温度が６１０℃以上になると、例えば１０μｍ以上にもなる。
【００７５】
（酸洗工程）
酸洗工程では、上記で説明した本実施形態の酸洗方法によって熱延鋼板を酸洗する。具体的には、熱間圧延工程で巻き取った熱延鋼板を繰り出して２槽以上の酸洗槽の酸洗液に対して順番に熱延鋼板を浸漬させる。上述した実施形態の酸洗方法を用いて熱延鋼板を酸洗することによりスケール層３および粒界酸化層２を効率的に除去することができる。その際、鋼板に含まれるＳｉ量およびＭｎ量に応じて、酸洗時間や酸濃度などの酸洗条件を調整することが好ましい。Ｓｉ量とＭｎ量のバランスによって鋼板表面の状態も変化することがあるので、鋼板表面の状態に応じて適用すべき好適な酸洗条件も変化するためである。
【００７６】
上記酸洗工程で得られた熱延鋼板から例えば高強度冷延鋼板を製造する場合、上記酸洗工程で得られた熱延鋼板に対して冷間圧延、焼鈍、後酸洗などを行なってもよいし、亜鉛めっき鋼板を製造する場合には、焼鈍後に溶融亜鉛めっきまたは合金化処理を行ってもよい。
【００７７】
（冷間圧延工程）
酸洗工程で得られた熱延鋼板は、公知の条件で冷間圧延することができる。
【００７８】
（焼鈍工程）
冷間圧延工程の後に焼鈍することにより冷延鋼板とする。例えば９８０ＭＰａ以上の高強度を確保するためには、焼鈍工程の均熱後に急冷する必要があることを考慮すると、焼鈍は、連続焼鈍設備（ＣＡＬ：Ｃｏｎｔｉｎｕｏｕｓ  Ａｎｎｅａｌｉｎｇ  Ｌｉｎｅ）または連続溶融亜鉛めっき設備（ＣＧＬ：Ｃｏｎｔｉｎｕｏｕｓ  Ｇａｌｖａｎｉｚｉｎｇ  Ｌｉｎｅ）で行なうことが推奨される。
【００７９】
連続焼鈍工程での焼鈍条件は、冷延鋼板の強度や付与したい伸び、伸びフランジ性などの機械的特性に応じて適宜適切に決定することができるが、本実施形態のような高Ｓｉ高Ｍｎ含有鋼の場合、おおむね、均熱温度：７５０℃〜９３０℃、均熱時間：３０秒〜６００秒、均熱後の冷却速度：５〜２００℃／秒の範囲に制御することが好ましい。
【００８０】
また、焼鈍ガスは、通常用いられる還元性雰囲気となるようなガスを用いれば良く、例えば、水素濃度２〜２０体積％、露点−２０〜−４０℃程度の水分を含む窒素雰囲気で行なうことが推奨される。
【００８１】
焼鈍後、後酸洗してもよく、通常用いられる方法を採用することができる。例えば、塩酸または硫酸を使用し、濃度２〜２０％、温度６０℃〜９０℃にて、スプレー処理、または浸漬処理、例えば浸漬時間２〜２０秒程度を行なうことが好ましい。後酸洗後、必要に応じて、化成処理性向上のため、Ｎｉフラッシュめっきなどのめっきを施しても良い。好ましいＮｉ付着量は、おおむね、２〜２０ｍｇ／ｍ2である。その後、保管中の腐食防止のため、表面に防錆油などを塗布してもよい。
【００８２】
また、焼鈍後に各種めっきを施してもよい。めっきの種類としては、電気めっき（たとえば電気亜鉛めっき）、溶融めっきが挙げられる。溶融めっきとしてはＺｎめっき、Ａｌめっき、Ａｌ−Ｚｎめっきなどが挙げられる。溶融亜鉛めっき処理においては必要に応じて合金化処理を行ってもよい。
【００８３】
［発明の効果の検証］
以下において、本発明の効果が得られることを検証するための実験を説明する。まず、０．１９質量％のＣと、２．０５質量％のＳｉと、２．６５質量％のＭｎと、０．００７質量％のＰと、０．０００５質量％のＳと、０．０４３質量％のＡｌと、０．０２２質量％のＴｉと、０．００３８質量％のＮとを含み、残部が鉄および不可避不純物からなる鋼素材を転炉で溶製し、大気中にて冷却することによりスラブを形成した。このスラブを１２００℃まで加熱した後に、加熱したスラブを９３０℃の仕上げ温度で２．０ｍｍの狙い厚さに圧延し、６６０℃の巻き取り温度で巻き取って大気中で冷却することにより熱延鋼板を作製した。
【００８４】
このようにして作製された熱延鋼板から５０ｍｍ×５０ｍｍのサイズのサンプルを複数枚切り出した。このサンプルを樹脂に埋め込み、板厚方向の断面を倍率２０００倍でＳＥＭ観察した。当該ＳＥＭ観察画像において、粒界酸化層およびスケール層の各厚みを任意の５箇所で測定した。そして、この５回測定の平均値を粒界酸化層およびスケール層の各厚みとした。上記熱延鋼板は、１１μｍの厚みの粒界酸化層と８μｍの厚みのスケール層とを有していた。
【００８５】
次に、上記熱延鋼板のサンプルを複数枚準備し、各サンプルを酸洗液に浸漬させることによってスケール層を除去するために必要な最短の酸洗時間を特定した。具体的には、まず、塩酸濃度１０％、かつインヒビター濃度１５０ｗｔｐｐｍとし、かつ銅イオン濃度が０〜１５ｗｔｐｐｍの間で表１に示すように異なる１１種の酸洗液を準備した。インヒビターとしてはスギムラ化学製「スーパーヒビロン（登録商標）ＡＳ−３０Ｂ」を用いた。次に、上記５０ｍｍ×５０ｍｍのサイズにカットした各サンプルを、８０℃に加熱した酸洗液に浸漬させることによってスケール層を溶解させた。この酸洗液への浸漬中には酸洗液を撹拌しなかった。
【００８６】
酸洗液に浸漬させてから５秒ごとに１枚ずつサンプルを取り出し、各サンプルの表面付近の断面を倍率２０００倍で２０視野観察した。２０視野のうちの全視野においてスケール層が除去されていることが確認できたサンプルの酸洗時間を、スケール層の除去に必要な酸洗時間とした。その結果、各酸洗液において、スケール層を除去するために必要な最短の酸洗時間は２０秒であった。
【００８７】
次に、各酸洗液における粒界酸化層の溶解速度を次の手順により求めた。まず、酸洗時間を５秒刻みで変化させながら酸洗を実施し、浸漬を開始してから５秒ごとの各酸洗時間における酸洗前後での重量変化（ｇ／ｍ2）（以下、「酸洗減量」とも記す）を測定し、各酸洗時間における酸洗減量をプロットしたグラフを作成した。図３は、スケール層および粒界酸化層を除去したときの酸洗減量（ｇ／ｍ2）の例を示すグラフであり、縦軸は酸洗減量（ｇ／ｍ2）を示し、横軸は酸洗時間（秒）を示しており、各酸洗液において、同様のグラフが得られた。図３に示されるグラフにおいて酸洗減量の変化を見ると、酸洗開始直後に酸洗減量は大きく変化した後で一旦酸洗減量の変化が小さくなり、その後、再び酸洗減量の変化が大きくなった後に酸洗減量の変化が小さくなることがわかる。各酸洗時間における酸洗後のサンプルの断面ＳＥＭ観察結果から、最初の酸洗減量の変化が小さくなった点でスケール層が除去され、二度目に酸洗減量の変化が小さくなった点で粒界酸化層が除去されていることが確認できた。このことから、二度目の酸洗減量の変化が大きくなったときに粒界酸化層の溶解が開始し、その後、酸洗減量が著しく低下したときに粒界酸化層の除去が完了したと言える。スケール層が除去され粒界酸化層の溶解が開始した時間を評価の始点とし、その後の酸洗速度が著しく低下した時間を評価の終点とし、この始点から終点までの５秒刻みのプロットを線形近似したときに得られる直線の傾きを粒界酸化層の溶解速度とした。各酸洗液において上記と同様にして粒界酸化層の溶解速度を算出した。その結果、銅イオン濃度の違いによって、表１の「溶解速度」の欄に示す溶解速度で粒界酸化層が溶解することがわかった。溶解速度が大きいほど粒界酸化層を迅速に溶解できていることを示している。
【００８８】
また、０ｐｐｍの銅イオン濃度の酸洗液を用いて酸洗した時の粒界酸化層の溶解速度を１とし、それに対する溶解速度比を下記の表１の「比率」の欄に示した。表１の「比率」において、０ｐｐｍの銅イオン濃度の酸洗液で酸洗したときの溶解速度に対する溶解速度の比率が０．６０以上の場合に溶解速度が良好と判断した。
【００８９】
【表１】
2018168426.tif 000003
【００９０】
（結果）
表１に示す粒界酸化層の溶解速度の比率を対比すると、銅イオン濃度が１０ｐｐｍ以下の場合に粒界酸化層の溶解速度の比率が０．６以上となることがわかった。一方、銅イオン濃度が１０ｐｐｍを超える（１５ｐｐｍ）場合、粒界酸化層の溶解速度の比率が０．６未満であった。上記表１に示す結果から、酸洗液に含まれる銅イオン濃度を１０ｐｐｍ以下とすることにより粒界酸化層を効率的に除去し得ることが明らかとなり、本発明の効果が示された。
【００９１】
なお、上記実験においては粒界酸化層の厚みが１１μｍの場合および鋼板に含まれる各成分が特定の含有量の場合を説明したが、上記粒界酸化層の厚みや鋼板成分が変化した場合でも、酸洗液に含まれる銅イオンの濃度が変化しない限り、粒界酸化層の溶解挙動は同様になる。
【符号の説明】
【００９２】
１Ａ  第１酸洗槽
１Ｂ  第２酸洗槽
１Ｃ  第３酸洗槽
１Ｄ  第４酸洗槽
２  粒界酸化層
３  スケール層
４  回収槽
５  濃度調整部
６  供給槽
７  濃度測定部
１０  熱延鋼板
２０  連続酸洗装置
【図１】
2018168426.tif 000004
【図２】
2018168426.tif 000005
【図３】
2018168426.tif 000006